Активная среда для волоконных лазеров и способ ее изготовления

1. Активная среда для волоконных лазеров и способ ее изготовления, содержащая структурно-активированный эпоксидный олигомер молекулами органических красителей и отвердитель, отличающаяся тем, что с целью регулирования величиной показателя преломления центральной жилы (ядра) активного волокна, она содержит в качестве отвердителя мелкодисперсное стекло с химически активированной реакционно-способными группами поверхностью, при следующем соотношении ингредиентов в массовых частях:
- органический краситель 0.0075-0.1;
- эпоксидный олигомер 8.0-31.5;
- мелкодисперсное стекло с химически активированной поверхностью 68.4925-91.9.
4
2
2. Способ изготовления активной среды для волоконных лазеров, состоящий в том, что к макромолекуле олигомера в вязкотекучем состоянии химически подшивают молекулу органического красителя, полученный концентрат разбавляют не активированным олигомером для получения нужной концентрации и смешивают с отвердителем, количество которого рассчитывают с использованием стехиометрических коэффициентов (с учетом числа эпоксидных групп), отличающийся тем, что с целью регулирования величиной показателя преломления центральной жилы (ядра) активного волокна, вводят в качестве отвердителя мелкодисперсное стекло, поверхность которого активирована группами СООН и OHTiCl при активации олигомера органическими красителями в солевой форме и аминогруппами - NH при активации олигомера органическими красителями в не солевой форме.
3. Способ по п. 2, отличающийся тем, что в качестве отвердителя используют мелкодисперсное стекло, показатель преломления которого равен показателю преломления отвержденного олигомера.